차바자이트형 제올라이트는, 3.8×3.8옹스트롬의 산소 8원(member) 환으로 구성되는 3차원 세공구조를 지니는 제올라이트이며, 국제 제올라이트 학회( International Zeolite Association)에 있어서, 결정 구조의 상세가 동정된 제올라이트로서, CHA라고 하는 구조 코드로 명명되고 또한 분류되어 있다(비특허문헌 1).차바자이트형 제올라이트는 천연에서 산출되는 제올라이트로서 알려져 있고, 전형적으로는 Ca62+[Si24Al12O72]의 조성을 지닌다(비특허문헌 2).  합성 제올라이트로서의 예는, 특허문헌 1에 제올라이트 D, 특허문헌 2에 제올라이트 R로서, SiO2/Al2O3 몰비가 3.45 내지 4.9인 차바자이트형 제올라이트가 개시되어 있다.  대표적인 합성 방법으로서, Y형 제올라이트를 원료로 수열조건에서 결정화하는 방법이 특허문헌 3에 개시되어 있다.특허문헌 4 및 특허문헌 5에는 SiO2/Al2O3 몰비가 5 내지 50인, 소위 고 실리카 차바자이트형 제올라이트와 그 합성 방법이 SSZ-13으로서 개시되어 있다.또 특허문헌 6에는, SiO2/Al2O3 몰비가 20 내지 50으로 결정 직경이 0.5㎛ 이하인 차바자이트형 제올라이트가 SSZ-62로서 개시되어 있다.또한 SiO2/Al2O3 몰비가 50 이상인 차바자이트형 제올라이트를 합성할 수 있는 것이, 불소를 첨가하는 방법에 대해서 특허문헌 7 및 비특허문헌 3에, 불소를 첨가하지 않는 방법에 대해서 특허문헌 8에 각각 개시되어 있다.최근에는, 자동차 배기가스 중에 있어서의 질소 산화물의 선택 환원 촉매로서, 특히 구리가 담지되어 있는 차바자이트형 제올라이트가 주목받고 있다.구리가 담지되어 있는 차바자이트형 제올라이트로서는, SSZ-62에 구리를 담지한 촉매(특허문헌 6)나 SiO2/Al2O3 몰비가 약 15보다도 크고, 구리의 알루미늄에 대한 원자비율이 약 0.25를 초과하는 범위에서 구리가 담지되어 있는 촉매가 개시되어 있다(특허문헌 9).또 특허문헌 10에는, SiO2/Al2O3 몰비가 15 내지 50이며, 평균 입자 직경이 1.5㎛ 이상인 차바자이트형 제올라이트로 이루어진 촉매가 개시되어 있다.또한, SiO2/Al2O3 몰비가 15보다 작고, 탈질촉매로서 이용할 수 있는 차바자이트형 제올라이트가 개시되어 있다(특허문헌 11).  또, 특허문헌 11에서는, 700℃ 내열조건 하에서, SiO2/Al2O3 몰비가 10보다 작은 차바자이트형 제올라이트가 바람직한 것이 나타나 있다.그러나, 이들 차바자이트형 제올라이트 촉매는, 고온 수증기 분위기 하에서의 내구처리(「수열내구처리」라고도 칭함) 후에 있어서의, 저온 영역에서의 질소 산화물의 환원율이 아직 불충분하였다.  그 때문에, 더욱 고성능의 질소 산화물 환원 제거 촉매가 요망되고 있다.이와 같이 차바자이트형 제올라이트는 다양한 용도, 특히 흡착제나 촉매 담체로서의 이용이 기대되고 있는 것이지만, 공업적으로 사용하기 위해서는 충분한 이온 교환능력이나 고체 산성을 지니는 동시에, 흡착제 혹은 촉매 담체로서의 내구성이 필요로 된다.  예를 들어, 가열 재생 공정을 포함하는 흡탈착 프로세스에서는 반복하여 가열되는 것에 의해서도 흡착 성능이 저하되지 않는 것, 혹은 배기 가스 정화에 이용되는 촉매에서는 고온 하에서 촉매성능이 유지되는 열적인 내구성이 필요하다.  또한, 촉매나 흡착제로서는, 제올라이트는 압출 성형품이나 벌집형상 담체에 도포하는 형태로 사용되므로, 제올라이트의 입자 직경 분포가 적절한 수준에 있는 것이 요구된다.  그 때문에, 종래에서는 얻어지지 않던, 보다 우수한 내구성 및 내열성을 지니고, 또한, 수열내구처리 후에 있어서의 저온 영역에서의 질소 산화물의 환원율이 높고, 또한 입자 직경 분포가 제어된 차바자이트형 제올라이트가 요구되고 있었다.
이 문장들은 임의의 순서로 섞여 있습니다. 모든 문장을 활용하여 원본 단락의 순서와 내용을 올바른 순서로 재구성하세요.
#문장 리스트: [' 예를 들어, 가열 재생 공정을 포함하는 흡탈착 프로세스에서는 반복하여 가열되는 것에 의해서도 흡착 성능이 저하되지 않는 것, 혹은 배기 가스 정화에 이용되는 촉매에서는 고온 하에서 촉매성능이 유지되는 열적인 내구성이 필요하다.', '차바자이트형 제올라이트는, 3.8×3.8옹스트롬의 산소 8원(member) 환으로 구성되는 3차원 세공구조를 지니는 제올라이트이며, 국제 제올라이트 학회( International Zeolite Association)에 있어서, 결정 구조의 상세가 동정된 제올라이트로서, CHA라고 하는 구조 코드로 명명되고 또한 분류되어 있다(비특허문헌 1).차바자이트형 제올라이트는 천연에서 산출되는 제올라이트로서 알려져 있고, 전형적으로는 Ca62+[Si24Al12O72]의 조성을 지닌다(비특허문헌 2).', ' 그 때문에, 종래에서는 얻어지지 않던, 보다 우수한 내구성 및 내열성을 지니고, 또한, 수열내구처리 후에 있어서의 저온 영역에서의 질소 산화물의 환원율이 높고, 또한 입자 직경 분포가 제어된 차바자이트형 제올라이트가 요구되고 있었다.', ' 그 때문에, 더욱 고성능의 질소 산화물 환원 제거 촉매가 요망되고 있다.이와 같이 차바자이트형 제올라이트는 다양한 용도, 특히 흡착제나 촉매 담체로서의 이용이 기대되고 있는 것이지만, 공업적으로 사용하기 위해서는 충분한 이온 교환능력이나 고체 산성을 지니는 동시에, 흡착제 혹은 촉매 담체로서의 내구성이 필요로 된다.', ' 또, 특허문헌 11에서는, 700℃ 내열조건 하에서, SiO2/Al2O3 몰비가 10보다 작은 차바자이트형 제올라이트가 바람직한 것이 나타나 있다.그러나, 이들 차바자이트형 제올라이트 촉매는, 고온 수증기 분위기 하에서의 내구처리(「수열내구처리」라고도 칭함) 후에 있어서의, 저온 영역에서의 질소 산화물의 환원율이 아직 불충분하였다.', ' 합성 제올라이트로서의 예는, 특허문헌 1에 제올라이트 D, 특허문헌 2에 제올라이트 R로서, SiO2/Al2O3 몰비가 3.45 내지 4.9인 차바자이트형 제올라이트가 개시되어 있다.', ' 대표적인 합성 방법으로서, Y형 제올라이트를 원료로 수열조건에서 결정화하는 방법이 특허문헌 3에 개시되어 있다.특허문헌 4 및 특허문헌 5에는 SiO2/Al2O3 몰비가 5 내지 50인, 소위 고 실리카 차바자이트형 제올라이트와 그 합성 방법이 SSZ-13으로서 개시되어 있다.또 특허문헌 6에는, SiO2/Al2O3 몰비가 20 내지 50으로 결정 직경이 0.5㎛ 이하인 차바자이트형 제올라이트가 SSZ-62로서 개시되어 있다.또한 SiO2/Al2O3 몰비가 50 이상인 차바자이트형 제올라이트를 합성할 수 있는 것이, 불소를 첨가하는 방법에 대해서 특허문헌 7 및 비특허문헌 3에, 불소를 첨가하지 않는 방법에 대해서 특허문헌 8에 각각 개시되어 있다.최근에는, 자동차 배기가스 중에 있어서의 질소 산화물의 선택 환원 촉매로서, 특히 구리가 담지되어 있는 차바자이트형 제올라이트가 주목받고 있다.구리가 담지되어 있는 차바자이트형 제올라이트로서는, SSZ-62에 구리를 담지한 촉매(특허문헌 6)나 SiO2/Al2O3 몰비가 약 15보다도 크고, 구리의 알루미늄에 대한 원자비율이 약 0.25를 초과하는 범위에서 구리가 담지되어 있는 촉매가 개시되어 있다(특허문헌 9).또 특허문헌 10에는, SiO2/Al2O3 몰비가 15 내지 50이며, 평균 입자 직경이 1.5㎛ 이상인 차바자이트형 제올라이트로 이루어진 촉매가 개시되어 있다.또한, SiO2/Al2O3 몰비가 15보다 작고, 탈질촉매로서 이용할 수 있는 차바자이트형 제올라이트가 개시되어 있다(특허문헌 11).', ' 또한, 촉매나 흡착제로서는, 제올라이트는 압출 성형품이나 벌집형상 담체에 도포하는 형태로 사용되므로, 제올라이트의 입자 직경 분포가 적절한 수준에 있는 것이 요구된다.']